(57)【要約】  少なくとも１種のポリヒドロキシアルカノエート（ＰＨＡ）及び少なくとも１種のリン酸カルシウムを含む組成物（少なくとも一種のリン酸カルシウムは０．１〜１０μｍ、好ましくは０．２〜５μｍの平均サイズを有する集合体の形態）及びその調製方法。この組成物は化粧用配合品で特に使用でき、長い時間すすいでも皮膚及び毛髪のケラチン表面上に長時間にわたって留まる生分解性ポリマー成分として作用するだけでなく、塗布後も生物活性が長時間続く特定の有効成分の画期的担体及びディスペンサーとしても機能する。【選択図】図１
2019515051.tif 000002
【特許請求の範囲】
【請求項１】
少なくとも１種のポリヒドロキシアルカノエート（ＰＨＡ）及び少なくとも１種のリン酸カルシウムを含む組成物であって、前記少なくとも１種のリン酸カルシウムが、０．１〜１０μｍ、好ましくは０．２〜５μｍの平均サイズを有する集合体の形態である、組成物。
【請求項２】
前記少なくとも１種のＰＨＡが、式：
−Ｏ−ＣＨＲ1−（ＣＨ2）n−ＣＯ−（Ｉ）
を有する繰り返し単位を含むポリマーであり、式中、
Ｒ1が、−Ｈ、Ｃ1−Ｃ12アルキル、Ｃ4−Ｃ16シクロアルキル、Ｃ2−Ｃ12アルケニルから選択され、ハロゲン（Ｆ、Ｃｌ、Ｂｒ）、−ＣＮ、−ＯＨ、−ＣＯＯＨ、−ＯＲ、−ＣＯＯＲ（Ｒ＝Ｃ1−Ｃ4アルキル、ベンジル）から選択される少なくとも１つの基で置換されていてもよく、
ｎが、０又は１〜６、好ましくは１又は２の整数である、
請求項１に記載の組成物。
【請求項３】
前記少なくとも１種のＰＨＡが、５０００〜１５０００００Ｄａ、好ましくは１０００００〜１００００００Ｄａの重量平均分子量（Ｍw）を有する、請求項１又は２に記載の組成物。
【請求項４】
前記少なくとも１種のＰＨＡが、０．１〜１００μｍ、好ましくは０．２〜２０μｍの平均サイズを有する粒子の形態である、請求項１〜３のいずれか一項に記載の組成物。
【請求項５】
前記少なくとも１種のリン酸カルシウムが、リン酸オクタカルシウム、リン酸トリカルシウム、アパタイト、ヒドキシアパタイトから選択される、請求項１〜４のいずれか一項に記載の組成物。
【請求項６】
前記少なくとも１種のリン酸カルシウムが、アパタイト又はヒドロキシアパタイトである、請求項５に記載の組成物。
【請求項７】
前記少なくとも１種のリン酸カルシウムが、カルシウムイオンと部分置換している亜鉛イオンを更に含む、請求項１〜６のいずれか一項に記載の組成物。
【請求項８】
前記少なくとも１種のリン酸カルシウムが、ホスフェートイオンと部分置換しているカーボネートイオンを更に含む、請求項１〜７のいずれか一項に記載の組成物。
【請求項９】
前記少なくとも１種のリン酸カルシウムが、式：
Ｃａ10-xＺｎx（ＰＯ4）6-y（ＣＯ3）y+z（ＯＨ）2-z
を有するヒドロキシアパタイトであり、式中、
ｘが、０．００５５〜０．６の数であり、
ｙが、０．０６５〜０．９の数であり、
ｚが、０〜０．３２の数である、
請求項１〜８のいずれか一項に記載の組成物。
【請求項１０】
前記少なくとも１種のＰＨＡが、組成物の総質量に対して６０〜９８質量％、好ましくは７５〜９５質量％の量で存在する、請求項１〜９のいずれか一項に記載の組成物。
【請求項１１】
前記少なくとも１種のリン酸カルシウムが、組成物の総質量に対して２〜４０質量％、好ましくは５〜２５質量％の量で存在する、請求項１〜１０のいずれか一項に記載の組成物。
【請求項１２】
少なくとも１種の生物活性物質を更に含む、請求項１〜１１のいずれか一項に記載の組成物。
【請求項１３】
前記少なくとも１種の生物活性物質が、抗酸化剤、抗菌剤、抗炎症剤及び鎮痛剤から選択される、請求項１２に記載の組成物。
【請求項１４】
化粧用配合品における、請求項１〜１３のいずれか一項に記載の組成物の使用。
【請求項１５】
請求項１〜１３のいずれか一項に記載の組成物を調製する方法であって、
懸濁液中の粒子形態の少なくとも１種のＰＨＡを含む第１水性懸濁液を用意する工程と、
懸濁液中の粒子形態の少なくとも１種のリン酸カルシウムを含む第２水性懸濁液を用意する工程と、
前記第１水性懸濁液及び第２水性懸濁液を混合して、ＰＨＡ粒子とリン酸カルシウム粒子との集合体を得る工程と、
を含む、方法。
【請求項１６】
少なくとも１種のリン酸カルシウムを含む前記第２水性懸濁液が、カルシウムイオン（Ｃａ2+）を含む水溶液にリン酸（Ｈ3ＰＯ4）の水溶液を添加し、このようにして得られた溶液をリン酸カルシウムの水性懸濁液が得られるまで混合することで得られる、請求項１５に記載の方法。
【請求項１７】
請求項１〜１３のいずれか一項に記載の組成物を調製する方法であって、
０．１〜１０モル／ｌ、好ましくは０．３〜５モル／ｌの濃度でカルシウムイオンを含む第１水溶液を用意する工程と、
前記第１水溶液に、懸濁液中の粒子形態の少なくとも１種のＰＨＡの少なくとも１種の第１水性懸濁液を添加して、第２懸濁液を得る工程と、
前記第２懸濁液に、０．１〜１０モル／ｌ、好ましくは０．２〜５モル／ｌの濃度でホスフェートイオンを含む第２水溶液を添加する工程と、
このようにして得られた懸濁液を１０〜８０℃、好ましくは２０〜５０℃の温度で撹拌しながら維持して、ＰＨＡ粒子とリン酸カルシウム粒子との集合体を得る工程と、
を含む、方法。
【発明の詳細な説明】
【技術分野】
【０００１】
本発明は、生物由来のポリエステル及び生体適合性無機化合物を含む組成物と、化粧品分野におけるその適した使用に関する。より具体的には、本発明は、ポリヒドロキシアルカノエート及びリン酸カルシウムを含む組成物、また化粧用配合品における、有効成分を送達するためのその適した使用に関する。
【背景技術】
【０００２】
ポリマー物質は、化粧品及びパーソナルケア製品の処方において極めて広く用いられている。これらの配合品は大半が水性であるため、使用するポリマーは可能な限り水性環境に適合性でなくてはならない。実際、このせいで選択肢は一部の縮合ポリマー、特には一般的に毛髪及び封入剤用の固定剤として使用されているポリエステル及びポリアミドに限られてきた。これらのポリマーは、化粧品でよく見られる水性環境の大半においてある程度の不安定さはあるものの、水への溶解性が低いため、すすぎ過程を経ても簡単には除去されず、結果的に毛髪及び皮膚上により長く留まるという利点を有する。この特徴から、これらのポリマーは、生物由来のバイオポリマー及びポリエステルが利用し易くなっているにもかかわらず、依然として広く用いられている。
【０００３】
化粧品及びパーソナルケア製品における合成ポリマーの使用は水質汚染における重要な要因であるため、これらの合成ポリマーを、有機溶媒の使用を必要とせず且つ可能な限り毛髪及び皮膚の表面上に留まらせるために水への溶解性を制御可能な他の生分解性製品に置き換えることが極めて重要である。
【０００４】
材料の生分解性は、微生物による、生物地球化学的循環に加わることができる単純な分子への変換し易さに関係している。自然環境から得られた微生物又は遺伝子操作した微生物により製造されるポリヒドロキシアルカノエート（ＰＨＡ）ポリマーは高い生分解性を特徴とする。周知のように、これらは、炭素及びエネルギーの貯蔵庫としての役割を果たすポリマーであり、また成長に不適な条件下及び炭素源が過剰に存在する場合に多種多様な細菌種により蓄積される。ＰＨＡは約３００種の異なる微生物種により合成、蓄積され、グラム陽性及びグラム陰性の細菌の属は９０を超え、例えばバチルス属（Ｂａｃｉｌｌｕｓ）、ロドコッカス属（Ｒｈｏｄｏｃｏｃｃｕｓ）、ロドスピリラム属（Ｒｈｏｄｏｓｐｉｒｉｌｌｕｍ）、シュードモナス属（Ｐｓｅｕｄｏｍｏｎａｓ）、アルカリゲネス属（Ａｌｃａｌｉｇｅｎｅｓ）、アゾトバクター属（Ａｚｏｔｏｂａｃｔｅｒ）、リゾビウム属（Ｒｈｉｚｏｂｉｕｍ）である。
【０００５】
細胞において、ＰＨＡは微粒子の形態で貯蔵され、細胞１つあたりのその寸法及び数は細菌の種によって異なる。電子顕微鏡下では直径が０．２〜０．７μｍの屈折性細胞含有物に見える。細胞外炭素源がない場合、細菌は緊急体制に入り、これらの貯蔵物を炭素及びエネルギー基質として使用する。ＰＨＡは、細胞内代謝プロセス（例えば、細胞運動性及び様々な代謝経路における炭素貯蔵物の分配）の調節のかなめとなる化合物である。近年、ポリマーには、環境ストレス（例えば、浸透圧ショック、紫外線照射、脱水、熱及び酸化ストレス）からの細胞の保護等の更に重要な役割があることが判明している。ＰＨＡは、モノマー単位を形成する炭素原子の数に応じて２つのグループに分けられる。３〜５個の炭素原子から構成されるＰＨＡｓｃｌ（短鎖長）、６〜１５個の炭素原子から構成されるＰＨＡｍｃｌ（中鎖長）、またＰＨＡｌｃｌ（長鎖長）は１５個を超える炭素原子のモノマー単位を有する。ＰＨＡｓｃｌは高い結晶化度を有し、ＰＨＡｍｃｌ及びＰＨＡｌｃｌは低結晶化度及び低融点のエラストマーである。
【０００６】
ＰＨＡの主な特徴は以下の通りである。
・熱可塑性：温度に応じて物理機械的性質が変化する性質を利用して、様々なタイプの器具で加工できる。
・生分解性：生物由来のポリマー化合物に典型的な特徴であり、生物由来のポリマー化合物は概して合成された後、必要に応じて、特定の微生物酵素の作用で再度分解される。この特徴は環境という点からもこれらのポリマーを特に興味深いものにしており、その生分解性のおかげで、これまでのプラスチック材料のように埋立地の体積の増加に関与しない。
・生体適合性：人工器官又は手術器具を作製するための医療分野における応用可能性
・炭素収支：炭化水素（石油）の燃焼により大量の二酸化炭素が発生し、二酸化炭素は大気中に放出されると炭素循環で再吸収されることがない。他方、土壌中に存在する微小植物相によりＰＨＡが自然に分解されることで、炭素は大気中に放出されることなく循環内に留まる。更に、バイオポリマーは再生可能な原料由来であるため、化石原料の利用可能性に左右されることがない。
・脆弱性及び弾性：これらは共に材料の重要な特性である。壊れやすいこと、力を加えると変形し易く、加えられた作用がなくなると元の形態を再度獲得する傾向は実用性が極めて高い性質である。
・低い気体透過性：酸素透過性及び他の気体の透過性は概して密接に関係している。従来の材料では、酸素透過性と二酸化炭素透過性との間に一定の関係がある。この関係はバイオポリマーでも見られる。ただし一部のバイオポリマーの二酸化炭素透過性は、従来の材料より高い傾向がある。
【０００７】
出願人は、長い時間すすいでも皮膚及び毛髪のケラチン表面上に長時間にわたって留まる生分解性ポリマー成分として作用するだけでなく、塗布後も生物活性が長時間続く特定の有効成分の画期的担体及びディスペンサーとしても機能する化粧品及びパーソナルケア製品の処方におけるＰＨＡの使用に取り組んできた。
【発明の概要】
【０００８】
これらの結果を達成するため、出願人は、ＰＨＡをリン酸カルシウムをベースとした生体適合性無機微粒子に結合させることができ、リン酸カルシウムをベースとした生体適合性無機微粒子は、生理学的条件下で、化粧品及びパーソナルケア製品で使用される有効成分を送達することができ、繰り返し洗ってもＰＨＡが容易には除去されないようＰＨＡを留めるための物質としても働くことを発見した。
【図面の簡単な説明】
【０００９】
【図１】図１は、そのままのＨＡ（スペクトルＡ）、ＨＡ＋プロシアニジン（スペクトルＢ）、組成物ＨＡ＋ＰＨＡ＋プロシアニジン（スペクトルＣ）、そのままのプロシアニジン（スペクトルＤ）、そのままのＰＨＡ（スペクトルＥ）のＦＴ−ＩＲスペクトルを示す。
【図２】図２は、ＰＨＡ粒子そのままのＳＥＭ（走査電子顕微鏡）画像を示す。
【図３】図３は、プロシアニジンを含有するＨＡ粒子と結合させた後のＰＨＡ粒子のＳＥＭ（走査電子顕微鏡）画像を示す。
【図４】図４は、ＰＨＡそのままの粒子の表面の組成についての、ＥＤＸプローブを用いた元素分析（エネルギー分散型Ｘ線解析）を示す。
【図５】図５は、プロシアニジンを含有するＨＡ粒子に結合させた後のＰＨＡの粒子の表面の組成についての、ＥＤＸプローブを用いた元素分析（エネルギー分散型Ｘ線解析）を示す。
【図６】図６は、そのままのＨＡ（スペクトルＡ）、そのままのコエンザイムＱ１０（スペクトルＢ）、組成物ＨＡ＋ＰＨＡ＋コエンザイムＱ１０（スペクトルＣ）、そのままのＰＨＡ（スペクトルＤ）のＦＴ−ＩＲスペクトルを示す。
【図７】図７は、そのままのＨＡ（スペクトルＡ）、アスコルベート＋ＨＡ（スペクトルＢ）、組成物ＨＡ＋ＰＨＡ＋アスコルベート（スペクトルＣ）、そのままのアスコルベート（スペクトルＤ）、そのままのＰＨＡ（スペクトルＥ）のＦＴ−ＩＲスペクトルを示す。
【図８】図８は、そのままのＨＡ（スペクトルＡ）、組成物ＨＡ＋ＰＨＡ＋ラクトフェリン（スペクトルＢ）、そのままのラクトフェリン（スペクトルＣ）、そのままのＰＨＡ（スペクトルＤ）のＦＴ−ＩＲスペクトルを示す。
【発明を実施するための形態】
【００１０】
従って、第１の態様において、本発明は少なくとも１種のポリヒドロキシアルカノエート（ＰＨＡ）及び少なくとも１種のリン酸カルシウムを含む組成物に関し、この少なくとも１種のリン酸カルシウムは０．１〜１０μｍ、好ましくは０．２〜５μｍの平均サイズを有する集合体の形態である。
【００１１】
ＰＨＡに関し、ＰＨＡは好ましくは、式： 
−Ｏ−ＣＨＲ1−（ＣＨ2）n−ＣＯ−（Ｉ）
を有する繰り返し単位を含むポリマーであり、式中、Ｒ1は−Ｈ、Ｃ1−Ｃ12アルキル、Ｃ4−Ｃ16シクロアルキル、Ｃ2−Ｃ12アルケニルから選択され、場合によってはハロゲン（Ｆ、Ｃｌ、Ｂｒ）、−ＣＮ、−ＯＨ、−ＣＯＯＨ、−ＯＲ、−ＣＯＯＲ（Ｒ＝Ｃ1−Ｃ4アルキル、ベンジル）から選択される少なくとも１つの基で置換され、ｎはゼロ又は１〜６、好ましくは１又は２の整数である。
【００１２】
好ましくは、Ｒ1はメチル又はエチルであり、ｎは１又は２である。
【００１３】
ＰＨＡはホモポリマー、コポリマー又はターポリマーのいずれにもなり得る。コポリマー又はターポリマーの場合、式（Ｉ）を有する異なる繰り返し単位、あるいはヒドロキシアルカノエートと共重合可能なコモノマー由来の少なくとも１つの繰り返し単位（例えばラクトン又はラクタム）と組み合わされた、式（Ｉ）を有する少なくとも１つの繰り返し単位から成り得る。後者の場合、式（Ｉ）を有する繰り返し単位は、繰り返し単位の総モル数に対して少なくとも１０モル％の量で存在する。
【００１４】
式（Ｉ）を有する特に好ましい繰り返し単位は、３−ヒドロキシブチレート、３−ヒドロキシヴァレレート、３−ヒドロキシヘキサノエート、３−ヒドロキシオクタノエート、３−ヒドロキシウンデセ−１０−エノエート、４−ヒドロキシヴァレレート由来のものである。
【００１５】
特に好ましいＰＨＡは、ポリ−３−ヒドロキシブチレート（ＰＨＢ）、ポリ−３−ヒドロキシヴァレレート（ＰＨＶ）、ポリ−３−ヒドロキシヘキサノエート（ＰＨＨ）、ポリ−３−ヒドロキシオクタノエート（ＰＨＯ）、ポリ（３−ヒドロキシブチレート−コ−３−ヒドオロキシヴァレレート）（ＰＨＢＶ）、ポリ（３−ヒドロキシブチレート−コ−３−ヒドロキシヘキサノエート）（ＰＨＢＨ）、ポリ（３−ヒドロキシブチレート−コ−４−ヒドロキシブチレート）、ポリ（３−ヒドロキシオクタノエート−コ−３−ヒドロキシウンデセ−１０−エノエート）（ＰＨＯＵ）、ポリ（３−ヒドロキシブチレート−コ−３−ヒドロキシヴァレレート−コ−４−ヒドロキシヴァレレート（ＰＨＢＶＶ）又はこれらの混合物である、
【００１６】
好ましくは、ＰＨＡは、５０００〜１５０００００Ｄａ、より好ましくは１０００００〜１００００００Ｄａの重量平均分子量（Ｍｘ）を有する。
【００１７】
好ましくは、ＰＨＡは、０．１〜１００μｍ、好ましくは０．２〜２０μｍの平均サイズを有する粒子の形態である。
【００１８】
ＰＨＡの製造に関して、これは好ましくは、ＰＨＡを製造可能な微生物種による有機基質（例えば、炭水化物又は他の発酵性基質、例えばグリセロール）の微生物発酵と細胞集団からのＰＨＡの続く回収により行われる。さらなる詳細については、例えば特許出願ＷＯ／９９／２３１４６、ＷＯ２０１１／０４５６２５及びＷＯ２０１５／０１５３１５を参照のこと。発酵によるＰＨＡの製造に適した基質は特には野菜の加工から得られ、例えばサトウダイコン又はサトウキビの加工から得られるジュース、糖蜜、果肉である。これらの基質は概して、スクロース及び他の炭水化物に加えて、有機成長因子、窒素、リン及び／又は細胞の成長に栄養素として有用な他のミネラルを含有する。代替物にはバイオディーゼル製造時の副産物であるため低コストな有機炭素源であるグリセロールがあり、これはレブリン酸との混合に用いることができる（例えば、米国特許第８９５６８３５Ｂ２を参照のこと）。
【００１９】
本発明で使用し得るリン酸カルシウムに関して、これは好ましくは、リン酸オクタカルシウム、リン酸トリカルシウム、アパタイト、ヒドキシアパタイトから選択される。リン酸カルシウムはより好ましくはアパタイト又はヒドロキシアパタイトである。
【００２０】
本発明の好ましい実施形態において、リン酸カルシウムは、カルシウムイオンと部分置換する亜鉛イオンも含む。好ましくは、リン酸カルシウム構造内における亜鉛イオンの置換度は総カルシウム含有量の０．１〜２０質量％である。
【００２１】
本発明の別の好ましい実施形態において、リン酸カルシウムはホスフェートイオンと部分置換するカーボネートイオンも含む。好ましくは、リン酸カルシウム構造内におけるカーボネートの置換度は０．５〜１０質量％である。
【００２２】
更に好ましい実施形態において、ヒドロキシアパタイトは以下の式：
Ｃａ10-xＺｎx（ＰＯ4）6-y（ＣＯ3）y+z（ＯＨ）2-z
を有し、式中、
ｘは０．００５５〜０．６の数字であり、
ｙは０．０６５〜０．９の数字であり、
ｚは０〜０．３２の数字である。
【００２３】
上述したように、リン酸カルシウムは０．１〜１０μｍ、好ましくは０．２〜５μｍの平均サイズを有するマイクロメートル集合体の形態である。そしてマイクロメートル集合体は、０．０１〜１．０μｍ、好ましくは０．０５〜０．５μｍの平均寸法を有するリン酸カルシウム粒子から構成される。
【００２４】
本文及び添付の請求項において、リン酸カルシウム集合体及びＰＨＡ粒子の平均サイズは、レーザー源での動的光散乱により求められる（ＤＬＳ法。例えば規格ＩＳＯ  １３３２０−１（１９９９）を参照のこと）。しかしながら、リン酸カルシウム粒子の平均サイズの測定に関しては、ＴＥＭ（透過型電子顕微鏡）画像解析が好ましい。
【００２５】
リン酸カルシウム粒子は好ましくは表面の正電荷と負電荷との間に中和不足があるため、有利には目的とする化粧品用途のための分子及び／又は有効成分との間に十分に安定した相互作用が形成される（例えば、静電結合）。本発明の好ましい実施形態において、リン酸カルシウム粒子は５０〜８０％、より好ましくは５８〜７５％の結晶化度（ＣＤ）を有する。
【００２６】
結晶化度（ＣＤ）は、例えばＸ線回折データの解析といった当業者に周知の方法により求めることができる。特に、結晶化度（ＣＤ）は、Ｌａｎｄｉ，Ｅ．，Ｔａｍｐｉｅｒｉ，Ａ．，Ｃｅｌｏｔｔｉ，Ｇ．，Ｓｐｒｉｏ，Ｓ．，“Ｄｅｎｓｉｆｉｃａｔｉｏｎ  ｂｅｈａｖｉｏｕｒ  ａｎｄ  ｍｅｃｈａｎｉｓｍｓ  ｏｆ  ｓｙｎｔｈｅｔｉｃ  ｈｙｄｒｏｘｙａｐａｔｉｔｅｓ”，Ｊ．Ｅｕｒ．Ｃｅｒａｍ．Ｓｏｃ．，２０００，２０，２３７７−２３８７：
ＣＤ＝（１−Ｘ／Ｙ）・１００
（式中、Ｙ＝２θ＝３３°での最大回折高さであり、Ｘ＝ナノ粒子のＸ線回折パターンの２θ＝３３°での回折バックグラウンド高さである）に記載の方法により測定する。
【００２７】
上で定義したリン酸カルシウムは、同一生物学的環境における同一遊離分子の活性と比べた場合に、結合した生物学的に活性な分子の生物学的活性を大幅に上昇させることができると考えられる。この向上した活性は主にリン酸カルシウム粒子の表面上の自由電荷の分布によるものであると考えられ、リン酸カルシウム粒子は生物活性有機分子と自然に静電引力を形成する。活性の更なる上昇は、生物活性分子が結合する粒子の広い表面積のせいでもある。
【００２８】
リン酸カルシウムは好ましくは、リン酸（Ｈ3ＰＯ4）の水溶液をカルシウムイオン（Ｃａ2+）を含有する水溶液に添加し、このようにして得られた溶液をリン酸カルシウムの水性懸濁液が得られるまで混合することで得られる。この混合物を概して６〜４８時間、好ましくは１２〜３２時間にわたって２５〜７０℃で撹拌しながら維持する。このようにして得られたリン酸カルシウム粒子の懸濁液を好ましくは洗浄も濾過もせずそのまま、懸濁した粒子の形態で少なくとも１種のＰＨＡを含有する水性懸濁液の添加することで本発明の組成物の調製に使用する。好ましくは、リン酸カルシウムはか焼されない。
【００２９】
任意の有効成分をリン酸カルシウムの合成中に、あるいはＰＨＡ懸濁液に、あるいはＰＨＡ懸濁液をリン酸カルシウム懸濁液と混合する際に添加し得る。
【００３０】
上述したリン酸カルシウムの懸濁液の調製により、上記の値内で、制御された結晶化度のリン酸カルシウムが得られる。これは過度な結晶化度（９０％より高い）を有するリン酸カルシウムだとリン酸カルシウムそれ自体の活性が大幅に低下し、これにより有機分子及び有効成分への結合能力が低下するからである。これに関し、リン酸カルシウムの他の合成方法では結晶化度をこのように制御できないことに留意されたい。特に、リン酸カルシウムをエマルションで調製し、続いて濾過後に生成物をか焼すると、９０％に近い過度な結晶化度を有する材料が得られ、この材料の表面の反応性は低くなり、従って有効成分で官能化するにはあまり適さない。
【００３１】
例えばＹ．Ｗａｎｇ  ｅｔ  ａｌ，Ｍａｔｅｒｉａｌｓ  Ｌｅｔｔｅｒｓ  ６１（２００７），１０７１−１０７６に記載されるように、リン酸カルシウム（特にはヒドロキシアパタイト）の水中油型エマルション法による合成は、エタノールとヘプタンとの混合物におけるドデシルアミンの溶液の調製を含み、そこに硝酸カルシウムの水溶液を強く撹拌しながら添加する。次に、リン酸水素アンモニウム（ＮＨ4）2ＨＰＯ4の水溶液をこの混合物に添加する。撹拌しながらこの混合物を維持した後、生成物を濾別し、蒸留水及びエーテルで繰り返し洗浄し、乾燥させ、５００℃で２８時間にわたってか焼する。ＨＡとＰＨＢＶと有効成分（ゲンタマイシン）との複合体を調製するにあたっては、ここでもエマルション法（水中油型固型エマルション）を用いて、ゲンタマイシンをＨＡナノ粒子に添加し、ゲンタマイシンが添加されたナノ粒子をボールミルで有機溶媒（ジクロロメタン）中のＰＨＡ溶液とポリエチレングリコール（ＰＥＧ）と共に混合する。乳化剤としてメチルセルロースを含有する水に混合物を注いだ後、得られたエマルションを撹拌しながら維持し、次に溶媒を蒸発させた。最終生成物は、遠心分離、濾過及び乾燥（凍結乾燥）後に得られる。
【００３２】
好ましくは、少なくとも１種のＰＨＡは、本発明の組成物中に、組成物の総質量に対して６０〜９８質量％、より好ましくは７５〜９５質量％の量で存在する。
【００３３】
好ましくは、少なくとも１種のリン酸カルシウムは、本発明の組成物中に、組成物の総質量に対して２〜４０質量％、より好ましくは５〜２５質量％の量で存在する。
【００３４】
本発明の組成物は、中性及び塩基性のｐＨ条件下では安定しており、事実上、水に不溶性であり、酸性環境で可溶性であることに留意されたい。この特徴により、本発明の組成物は、皮膚及び毛髪（中性又は若干塩基性）の生理学的ｐＨ条件下で実質的に安定となる一方、組成物は異なるｐＨ条件（概して３．５〜５．５、これらの値は感染症又は細菌量が多い場合に一般的に見られる）下で迅速に溶解し、化粧用配合品は生理学的条件を回復させる働きをする。
【００３５】
結果として、本発明の組成物は、生物活性分子が結合した時、２つの機能を果たし得る。生理学的ｐＨ条件下では、組成物は、何度も洗浄した後であって毛髪及び皮膚のケラチンに付着したままであり、特定の有効成分を長時間にわたってそのケラチンに徐々に放出する。他方で、組成物が異なるｐＨ条件下（非生理学的）で治療的効果を有する分子を放出する機能を有する場合、組成物はインシチュで可溶化され、有効成分を放出する。その一応用例は肌に直接触れる石鹸及び口腔衛生製品であり、生理学的ｐＨのバランスをとる作用と、口腔衛生の場合は、酸性である歯垢の形成を防止する作用とを必要とする。
【００３６】
従って、本発明の組成物は好ましくは少なくとも１種の生物活性物質を含む。これは、得られる効果に応じて幅広い生成物から選択し得る。
【００３７】
第１の生物活性物質グループは抗酸化物質グループであり、酸化ストレスに対抗することを主な目的としており、酸化ストレスは酸化化学物質種の生産と抗酸化物質防御系による排出との間で生物の生理学的バランスが崩れることで引き起こされる病的状態である。抗酸化物質とは、他の物質の酸化を遅延させる又は防止する化学物質（分子、イオン、ラジカル）又は物理的物質である。酸化反応はなによりも、細胞に損傷を与える連鎖反応の引き金となるフリーラジカルを生成し得る。抗酸化物質は、ラジカルに介入し、他の酸化反応を阻害することでこれらの連鎖反応を終了させ、結果的にこれらは本質的に還元物質として働く。
【００３８】
本発明の組成物に使用し得る酸化物質の一部は例えば：
ビタミンＣ（アスコルビン酸、アスコルベート）；
ビタミンＥ（トコフェロール、トコトリエノール）；
ポリフェノール（例えば、レスベラトロール、フラボノイド、プロシアニジン）；
カロテノイド（例えば、リコピン、カロテン）；
抗酸化作用を有するタンパク質（例えば、ラクトフェリン）；
コエンザイム（例えば、コエンザイムＱ１０）。
【００３９】
他の特に有用な生物活性物質はグリコサミノグリカン、特にはヒアルロン酸である。
【００４０】
本発明の組成物に含め得る他の生物活性物質は、抗菌剤、抗炎症剤及び鎮痛剤から選択し得る。
【００４１】
少なくとも１種の生物活性物質は、その具体的な物質、その活性及び得られる効果に応じて、広い範囲内の様々な量で組成物に含め得る。少なくとも１種の生物活性物質は概して、組成物の総質量に対して０．０００１〜３０．０質量％、好ましくは０．００１〜１５．０質量％の量で本発明の組成物中に存在する。
【００４２】
第２の態様では、本発明は、化粧用配合品における上で定義した組成物の使用に関する。
【００４３】
さらなる態様において、本発明は、上で定義した組成物を調製するための第１の方法に関し、この方法は、
粒子の形態で少なくとも１種のＰＨＡが懸濁している第１水性懸濁液を用意し、
粒子の形態で少なくとも１種のリン酸カルシウムが懸濁している第２水性懸濁液を用意し、
第１及び第２水性懸濁液を混合してＰＨＡ粒子とリン酸カルシウム粒子との集合体を得る
ことを含む。
【００４４】
さらなる態様において、本発明は、上で定義した組成物を調製するための第２の方法に関し、この方法は、
０．１〜１０モル／ｌ、好ましくは０．３〜５モル／ｌの濃度でカルシウムイオンを含む第１水溶液を用意し、
この第１水溶液に、粒子の形態で少なくとも１種のＰＨＡが懸濁している少なくとも第１水性懸濁液を添加することで第２懸濁液を得て、
この第２懸濁液に、０．１〜１０モル／ｌ、好ましくは０．２〜５モル／ｌの濃度でホスフェートイオンを含有する第２水溶液を添加し、
このようにして得られた懸濁液を１０〜８０℃、好ましくは２０〜５０℃で撹拌しながら維持することでＰＨＡ粒子とリン酸カルシウム粒子との集合体を得る
ことを含む。
【００４５】
上述した両方の方法において、調製の最期に、本発明の組成物は沈殿物として分離し得て、あるいは懸濁液は、特に組成物を水の含有量が高い配合品の調製に使用する場合、そのまま使用し得る。
【００４６】
ＰＨＡに関する限り、上記の方法において、ＰＨＡは好ましくは、０．１〜１００μｍ、より好ましくは０．２〜２０μｍの平均サイズを有する懸濁した粒子の形態で使用する。
【００４７】
本発明の組成物の調製に関しては、ＰＨＡそれ自体を製造する細菌発酵法から直接得られたＰＨＡの水性懸濁液を、沈澱させたり乾燥させたりすることなく使用するのが有利である。製造方法から直接得られた水性懸濁液は、実際、均質性、分散及びＰＨＡの粒径の点で最適な特徴を有する。発酵法で得られたＰＨＡの水性懸濁液は、いずれの場合でも、好ましくは、発酵ブロス中に存在する残留物及び物質を除去するために事前に精製及び漂白ステップに供せられる。
【００４８】
生物活性物質の導入に関して、生物活性物質は組成物調製法の任意のステップで添加し得る。上記の本発明の第１の方法の場合、生物活性物質は好ましくはリン酸カルシウムと共に添加される。これは、生物活性物質とリン酸カルシウムとの間の結合に役立ち、次にＰＨＡに結合する。
【００４９】
好ましくは、上述した本発明の第２の方法の場合、ここでもまたリン酸カルシウムと生物活性物質との相互作用を支援する目的で、生物活性物質をリン酸カルシウムの調製中に、特にはカルシウムイオンの溶液と共に又はホスフェートイオンの溶液と共に添加する。
【００５０】
以下の実施例は純粋に本発明を説明するためのものであって、同封した請求項で定義される保護範囲を限定すると考えるべきではない。
【実施例】
【００５１】
実施例１
ヒドロキシアパタイト（ＨＡ）の水性懸濁液を以下のようにして調製した。
【００５２】
２５．０ｇのＣａ（ＯＨ）2及び０．２ｇのＣａＣＯ3の水溶液を、これらの製品を２５０ｍｌの脱塩水中で混合し、撹拌しながら１時間にわたって４５℃で維持することで調製した。この溶液に、２５０ｍｌの脱塩水中の６．３ｇのリン酸（Ｈ3ＰＯ4）溶液を滴加した。このようにして得られた混合物を撹拌しながら２４時間にわたって２５℃で維持した。このようにして得られたＨＡの懸濁液を後述するようにそのまま使用した。
【００５３】
このようにして得られたＨＡは、上で定義されＬａｎｄｉ，Ｅ．，Ｔａｍｐｉｅｒｉ，Ａ．，Ｃｅｌｏｔｔｉ，Ｇ．，Ｓｐｒｉｏ，Ｓ．，“Ｄｅｎｓｉｆｉｃａｔｉｏｎ  ｂｅｈａｖｉｏｕｒ  ａｎｄ  ｍｅｃｈａｎｉｓｍｓ  ｏｆ  ｓｙｎｔｈｅｔｉｃ  ｈｙｄｒｏｘｙａｐａｔｉｔｅｓ”，Ｊ．Ｅｕｒ．Ｃｅｒａｍ．Ｓｏｃ．，２０００，２０，２３７７−２３８７に記載の方法に準拠して測定された結晶化度（ＣＤ）によりキャラクタリゼーションが行われる。得られたＣＤ値は７１．０％に等しかった。
【００５４】
７．５ｇの脱塩水に溶解させた１ｇのプロシアニジンから成る溶液を調製した。溶液を上述したＨＡ懸濁液（１０ｇのＨＡを含有）に添加した。１つのＨＡ結晶の寸法は０．０５〜０．４ミクロンであった。これらは次に１ミクロンの平均サイズを有するクラスタへと自然に集合した。
【００５５】
懸濁液を、約６０分にわたって撹拌しながら維持した。
【００５６】
５ｇのＰＨＡ（発酵ブロスから得られた乾燥させていない粒子の形態。約１０μｍの平均サイズを有する）を１０ｇの脱塩水に３０分にわたって強く撹拌しながら懸濁させた（ＰＨＡ濃度：１０質量％）。
【００５７】
プロシアニジンを含有するＨＡの懸濁液をＰＨＡの懸濁液と混合し、混合物全体を１２０分にわたって撹拌しながら維持した。
【００５８】
本発明の組成物を、得られた懸濁液から濾過により分離した。
【００５９】
このようにして得られた出発材料及び組成物のキャラクタリゼーションは以下のようにして行った。
【００６０】
ＦＴ−ＩＲスペクトル
図１はそのままのＨＡ（スペクトルＡ）、ＨＡ＋プロシアニジン（スペクトルＢ）、組成物ＨＡ＋ＰＨＡ＋プロシアニジン（スペクトルＣ）、そのままのプロシアニジン（スペクトルＤ）、そのままのＰＨＡ（スペクトルＥ）のＦＴ−ＩＲスペクトルを示す。ＨＡ単体に関わるスペクトルＡにおいて、その存在は、１１００−１０３０ｃｍ-1にあるホスフェート基に典型的なバンドで観察できる。プロシアニジンと組み合わせた後（スペクトルＢ）、このバンドの強度が大きく低下したことが見て取れ、プロシアニジンに存在する基に特徴的でスペクトルＤで見て取れるバンドが２８００−３０００ｃｍ-1で強調される。
【００６１】
ＰＨＡと組み合わせた後（スペクトルＣ）、ＰＨＡ単体のスペクトル（スペクトルＥ）ではっきりと見えるＰＨＡに典型的なバンドも、まず１８００ｃｍ-1に、幾つか出現する。
【００６２】
ＳＥＭ画像
ＰＨＡ粒子そのまま（図２）及びプロシアニジンを含有するＨＡ粒子と結合させた後のＰＨＡ粒子のＳＥＭ（走査電子顕微鏡）画像を何枚か撮影した（図３）。ＨＡと組み合わせる前及び組み合わせた後に、ＰＨＡ粒子の異なる集合状態を観察できる。
【００６３】
ＥＤＸ分析
ＰＨＡそのままの粒子（図４）及びプロシアニジンを含有するＨＡ粒子に結合させた後のＰＨＡの粒子（図５）の表面の組成をＥＤＸプローブを用いた元素分析（エネルギー分散型Ｘ線解析）により分析した。
【００６４】
図４は、ＰＨＡ粒子の表面に行ったＥＤＸ分析がいかにしてＡｕ（金）（分析の実行に使用した機器により加えられるため存在する）、ナトリウム（ＰＨＡを懸濁させた液体中に存在すると思われる）、なによりも炭素及び酸素の存在を明らかにするかを示す。
【００６５】
他方、図５においては、元素分析により、ヒドロキシアパタイトに特徴的な元素であるカルシウム及びリンの存在が、ヒドロキシアパタイトが合成された同じ比で判明したことに留意されたい。これは、ＨＡの薄い層がＨＡと相互作用するＰＨＡのマイクロメートル顆粒上に堆積されたことを意味する。
【００６６】
実施例２
７ｇの脱塩水に溶解させた２１ｇのコエンザイムＱ１０から成る溶液を調製した。この溶液を、実施例１に記載の通りにして得られた１０ｇのヒドロキシアパタイト（ＨＡ）の水中懸濁液に添加した。
【００６７】
ＨＡの単結晶の寸法は０．０５〜０．４ミクロンであった。次にこれらの結晶は１ミクロンの平均サイズを有するクラスタへと自然に集合した。
【００６８】
懸濁液を撹拌しながら約６０分にわたって維持した。
【００６９】
ＰＨＡそれ自体を製造するための発酵法から直接得られた、事前に精製した１０ｇのＰＨＡ懸濁液をコエンザイムＱ１０を含有するＨＡの懸濁液と混合した。混合物全体を撹拌しながら１８０分にわたって維持した。
【００７０】
本発明の組成物を、そのようにして得られた懸濁液から濾過により分離した。
【００７１】
このようにして得られた出発材料及び組成物のキャラクタリゼーションを以下のようにして行った。
【００７２】
ＦＴ−ＩＲスペクトル
図６は、そのままのＨＡ（スペクトルＡ）、そのままのコエンザイムＱ１０（スペクトルＢ）、組成物ＨＡ＋ＰＨＡ＋コエンザイムＱ１０（スペクトルＣ）、そのままのＰＨＡ（スペクトルＤ）のＦＴ−ＩＲスペクトルを示す。
【００７３】
（ＨＡ単体に関わる）スペクトルＡにおいて、その存在は、１１００−１０３０ｃｍ-1にあるホスフェート基に典型的なバンドで観察できる。ＨＡ、Ｑ１０及びＰＨＡと組み合わせた後（スペクトルＣ）、このバンドの強度が大きく低下したことが見て取れ、Ｑ１０に存在する基に特徴的でＱ１０単体に関するスペクトルＢで見て取れるバンドが２８００−３０００ｃｍ-1で強調される。スペクトルＣにおいて、ＰＨＡ単体のスペクトル（スペクトルＤ）ではっきりと見えるＰＨＡに典型的なバンドも、まず１８００ｃｍ-1に、幾つか出現する。
【００７４】
実施例３
実施例２を、コエンザイＱ１０の溶液の代わりに、５ｍｌの脱塩水に溶解させたアスコルビン酸カリウム（０．２０ｇ）から成る溶液を使用して繰り返した。
【００７５】
ＦＴ−ＩＲスペクトル
図７は、そのままのＨＡ（スペクトルＡ）、アスコルベート＋ＨＡ（スペクトルＢ）、組成物ＨＡ＋ＰＨＡ＋アスコルベート（スペクトルＣ）、そのままのアスコルベート（スペクトルＤ）、そのままのＰＨＡ（スペクトルＥ）のＦＴ−ＩＲスペクトルを示す。
【００７６】
スペクトルＡにおいて、その存在は、１１００−１０３０ｃｍ-1にあるホスフェート基に典型的なバンドで観察できる。アスコルベートと組み合わせた後（スペクトルＢ）、このバンドの強度が大きく低下したことが見て取れ、アスコルベートに存在する基に特徴的でスペクトルＤで見て取れるバンドが２８００−３０００ｃｍ-1で強調される。またスペクトルＢにおいては、３２００ｃｍ-1での吸収バンドの広がりも観察され、これはアスコルベートに典型的な吸収バンドがＨＡのものでオーバートーンされるからである。
【００７７】
ＰＨＡと組み合わせた後（スペクトルＣ）、３２００ｃｍ-1での上記のオーバートーンに加えて、ＰＨＡ単体のスペクトル（スペクトルＥ）ではっきりと見えるＰＨＡに典型的なバンドも、まず１８００ｃｍ-1に、幾つか出現する。
【００７８】
実施例４
濃度３．６０ｇ／ｌでカルシウムイオンを含有する１００ｍｌの溶液を、２５℃にサーモスタット制御した環境にある反応フラスコに導入した。
【００７９】
ＰＨＡそれ自体を製造するための発酵法から直接得られた、事前に精製した１０ｇのＰＨＡ懸濁液を、上記のカルシウムイオン溶液と混合した。混合物全体を撹拌しながら６０分にわたって維持した。
【００８０】
ホスフェートイオンを含有する２０ｍｌの水溶液を別に１７．８５ｇ／ｌの濃度で調製した。この溶液を、上記のカルシウムイオンを含有するＰＨＡ懸濁液に強く撹拌しながら滴加した（滴下速度は０．３ｍｌ／分）。次に、懸濁液を熟成させ、撹拌しながら２５℃で約２４時間にわたって撹拌した。
【００８１】
最後に、１０ｍｌの脱塩水に２００ｍｇのラクトフェリンを溶解させることで得られたラクトフェリンの溶液（濃度：２０ｍｇ／ｍｌ）を懸濁液に添加した。混合物全体を約３６０分にわたって撹拌しながら維持した。
【００８２】
本発明の組成物をこのようにして得られた懸濁液から濾過により分離した。このようにして得られた出発材料及び組成物のキャラクタリゼーションを以下のようにして行った。
【００８３】
ＦＴ−ＩＲスペクトル
図８は、そのままのＨＡ（スペクトルＡ）、組成物ＨＡ＋ＰＨＡ＋ラクトフェリン（スペクトルＢ）、そのままのラクトフェリン（スペクトルＣ）、そのままのＰＨＡ（スペクトルＤ）のＦＴ−ＩＲスペクトルを示す。
【００８４】
スペクトルＡにおいて、その存在は、１１００−１０３０ｃｍ-1にあるホスフェート基に典型的なバンドで観察できる。ラクトフェリンと組み合わせた後（スペクトルＢ）、このバンドの強度が大きく低下したことが見て取れ、そのままのラクトフェリン（スペクトルＣ）に存在する基に特徴的なバンドが２８００−３０００ｃｍ-1で強調される。ＰＨＡとの相互作用により、３２００ｃｍ-1での上記のオーバートーンに加えて、ＰＨＡ単体のスペクトル（スペクトルＤ）ではっきりと見えるＰＨＡに典型的なバンドも、まず１８００ｃｍ-1に、幾つか出現する。
【００８５】
実施例５
実施例４に記載のものと同じ手順に従って、ラクトフェリン、ヒドロキシアパタイト及びＰＨＡの２種の組成物を、濃度６０ｍｇ／ｍｌ及び８０ｍｇ／ｍｌのラクトフェリンの溶液並びに実施例４で使用したものと同じＨＡ及びＰＨＡの水性懸濁液（ラクトフェリンとＨＡ＋ＰＨＡとの混合物との質量比は１：１）を使用して調製した。これらの組成物の抗菌効果を、ストレプトコッカス・ミュータンス（Ｓｔｒｅｐｔｏｃｏｃｃｕｓ  ｍｕｔａｎｓ）ＡＴＣＣ３５６６８の増殖に対するペトリ皿上での細菌の数により評価した。結果を表１に示す。この表はまた、実施例４で用いたものと同じ製品から得られたＨＡとＰＨＡとの混合物（質量比１：１）、またラクトフェリン単体（濃度６０ｍｇ／ｍｌ及び８０ｍｇ／ｍｌの水溶液）についての細菌増殖の低下の割合の値を比較のために示している。
【００８６】
【表１】
2019515051.tif 000003
【００８７】
得られた結果から、本発明の組成物を使用することで、別々の成分を使用する場合より（相乗効果）、改善された抗菌作用が得られることは明らかである。
【図１】
2019515051.tif 000004
【図２】
2019515051.tif 000005
【図３】
2019515051.tif 000006
【図４】
2019515051.tif 000007
【図５】
2019515051.tif 000008
【図６】
2019515051.tif 000009
【図７】
2019515051.tif 000010
【図８】
2019515051.tif 000011
【国際調査報告】
2019515051.tif 000012
2019515051.tif 000013